(57)【要約】      （修正有）【課題】改善された接触レベリング表面、接触レベリング表面、印刷機、画像コンディショニング方法を提供する。【解決手段】接触レベリング表面は、接触レベリング基材４１８上に配置されたコーティングを含むインクジェット画像形成部材用の接触レベリング表面４０１として使用できる。前記コーティングは、多面体オリゴマーであるシルセスキオキサンを含む。【選択図】図４
2011046195.tif 000002
【特許請求の範囲】
【請求項１】
接触レベリング基材上に配置されたコーティングを含むインクジェット画像形成部材用の接触レベリング表面であって、前記コーティングは下記式で表される多面体オリゴマーであるシルセスキオキサンを含む、接触レベリング表面。
【化１】
2011046195.tif 000031
式中、Ｒ１、Ｒ２、Ｒ３、Ｒ４、Ｒ５、Ｒ６、Ｒ７、およびＲ８は、互いに独立に、下記（ａ）〜（ｈ）のフッ素で置換されていてもよい置換基から選択され、Ｒ１〜Ｒ８の２つ以上がともに環を形成してよい。
（ａ）ヘテロ原子が存在していてもよい、線状、分岐、飽和、不飽和、環状、非環状、置換または非置換のアルキル基
（ｂ）ヘテロ原子が存在していてもよい、置換または非置換のアリール基
（ｃ）、線状、分岐、飽和、不飽和、環状または非環状のアルキル部分と、アリール部分とを有する、ヘテロ原子が存在していてもよい置換または非置換のアリールアルキル基
（ｄ）線状、分岐、飽和、不飽和、環状または非環状のアルキル部分と、アリール部分とを有する、ヘテロ原子が存在していてもよい置換または非置換のアルキルアリール基
（ｅ）ヘテロ原子が存在していてもよい、線状、分岐、環状、非環状、置換または非置換のシロキシル基
（ｆ）ヘテロ原子が存在していてもよい、線状、分岐、環状、非環状、置換または非置換のシリル基
（ｇ）ヘテロ原子が存在していてもよい、線状、分岐、環状、非環状、置換または非置換のシラン基
（ｈ）ヒドロキシル、アミン、カルボン酸、エポキシド、フルオロアルキル、ハロゲン化物、イミド、アクリレート、メタクリレート、ニトリル、スルホネート、チオール、シラノール、およびそれらの組合せから選択される官能基
【請求項２】
前記式中、Ｒ１、Ｒ２、Ｒ３、Ｒ４、Ｒ５、Ｒ６、Ｒ７、およびＲ８は互いに独立に、下記（ａ）〜（ｇ）のフッ素で置換されていてもよい置換基から選択される、請求項１に記載の接触レベリング表面。
（ａ）１から３６個の炭素原子を有するアルキル
（ｂ）６から３６個の炭素原子を有するアリール
（ｃ）６から３６個の炭素原子を有するアリールアルキル
（ｄ）６から３６個の炭素原子を有するアルキルアリール
（ｅ）６から１２個のケイ素原子を有するシロキシル
（ｆ）６から１２個のケイ素原子を有するシリル
（ｇ）６から１２個のケイ素原子を有するシラン
【請求項３】
前記多面体オリゴマーであるシルセスキオキサンが、Ｒ１、Ｒ２、Ｒ３、Ｒ４、Ｒ５、Ｒ６、Ｒ７、およびＲ８が同一であり、かつＲ１、Ｒ２、Ｒ３、Ｒ４、Ｒ５、Ｒ６、Ｒ７、およびＲ８が
ＣＨ２ＣＨ２ＣＦ２ＣＦ２ＣＦ２ＣＦ３、
ＣＨ２ＣＨ２ＣＦ２ＣＦ２ＣＦ２ＣＦ２ＣＦ２ＣＦ３、もしくは
ＣＨ２ＣＨ２ＣＦ２ＣＦ２ＣＦ２ＣＦ２ＣＦ２ＣＦ２ＣＦ２ＣＦ３
である化合物を含むか、または
Ｒ１、Ｒ２、Ｒ３、Ｒ４、Ｒ５、Ｒ６、Ｒ７、およびＲ８が
ＣＨ２ＣＨ２ＣＦ２ＣＦ２ＣＦ２ＣＦ３、
ＣＨ２ＣＨ２ＣＦ２ＣＦ２ＣＦ２ＣＦ２ＣＦ２ＣＦ３、もしくは
ＣＨ２ＣＨ２ＣＦ２ＣＦ２ＣＦ２ＣＦ２ＣＦ２ＣＦ２ＣＦ２ＣＦ３
から選択される、少なくとも２種の異なった多面体オリゴマーであるシルセスキオキサン化合物を含む、請求項１に記載の接触レベリング表面。
【請求項４】
前記コーティングが、ポリマー性結合剤を含まない純粋のフルオロアルキル置換多面体オリゴマーであるシルセスキオキサンを含むか、または、フルオロアルキル置換多面体オリゴマーであるシルセスキオキサンおよびポリマー性結合剤を含む、請求項１〜３のいずれか１項に記載の接触レベリング表面。
【請求項５】
相変化インク、ゲルインク、硬化性相変化インク、または硬化性ゲルインクを吐出して、最終画像受容基材に直接印刷するインクジェット画像形成装置に使用するための、請求項１に記載の接触レベリング表面。
【請求項６】
インクを受容基材に付与してインク画像を形成するための少なくとも１つのプリントヘッドと、
接触レベリング部材をインク画像と圧迫接触させることにより、インク画像をコンディショニングするための接触レベリング部材と、
を含む印刷ステーションを備える印刷機であって、
前記接触レベリング部材は、基材および基材上に配置された接触レベリングコーティングを含み、
前記接触レベリングコーティングは、下記式で表される多面体オリゴマーであるシルセスキオキサンを含む、印刷機。
【化２】
2011046195.tif 000032
式中、Ｒ１、Ｒ２、Ｒ３、Ｒ４、Ｒ５、Ｒ６、Ｒ７、およびＲ８は、互いに独立に、下記（ａ）〜（ｈ）のフッ素で置換されていてもよい置換基から選択され、Ｒ１〜Ｒ８の２つ以上がともに環を形成してよい。
（ａ）ヘテロ原子が存在していてもよい、線状、分岐、飽和、不飽和、環状、非環状、置換または非置換のアルキル基
（ｂ）ヘテロ原子が存在していてもよい、置換または非置換のアリール基
（ｃ）線状、分岐、飽和、不飽和、環状または非環状のアルキル部分と、アリール部分とを有する、ヘテロ原子が存在していてもよい置換または非置換のアリールアルキル基
（ｄ）線状、分岐、飽和、不飽和、環状または非環状のアルキル部分と、アリール部分とを有する、ヘテロ原子が存在していてもよい置換または非置換のアルキルアリール基
（ｅ）ヘテロ原子が存在していてもよい、線状、分岐、環状、非環状、置換または非置換のシロキシル基
（ｆ）ヘテロ原子が存在していてもよい、線状、分岐、環状、非環状、置換または非置換のシリル基
（ｇ）ヘテロ原子が存在していてもよい、線状、分岐、環状、非環状、置換または非置換のシラン基
（ｈ）ヒドロキシル、アミン、カルボン酸、エポキシド、フルオロアルキル、ハロゲン化物、イミド、アクリレート、メタクリレート、ニトリル、スルホネート、チオール、シラノール、およびそれらの組合せから選択される官能基
【請求項７】
画像受容基材上にインクで画像を形成するステップと、
接触レベリング部材をインク画像と圧迫接触させることにより画像をコンディショニングするステップと、
を含み、
前記画像が最終画像受容基材上に直接形成され、
前記インクは、相変化インク、ゲルインク、硬化性相変化インク、または硬化性ゲルインクである画像コンディショニング方法であって、
前記接触レベリング部材は基材および基材上に配置された接触レベリングコーティングを含み、
前記接触レベリングコーティングは、下記式で表される多面体オリゴマーであるシルセスキオキサンを含む、画像コンディショニング方法。
【化３】
2011046195.tif 000033
式中、Ｒ１、Ｒ２、Ｒ３、Ｒ４、Ｒ５、Ｒ６、Ｒ７、およびＲ８は、互いに独立に、下記（ａ）〜（ｈ）のフッ素で置換されていてもよい置換基から選択され、Ｒ１〜Ｒ８の２つ以上がともに環を形成してよい。
（ａ）ヘテロ原子が存在していてもよい、線状、分岐、飽和、不飽和、環状、非環状、置換または非置換のアルキル基
（ｂ）ヘテロ原子が存在していてもよい、置換または非置換のアリール基
（ｃ）線状、分岐、飽和、不飽和、環状または非環状のアルキル部分と、アリール部分とを有する、ヘテロ原子が存在していてもよい置換または非置換のアリールアルキル基
（ｄ）線状、分岐、飽和、不飽和、環状または非環状のアルキル部分と、アリール部分とを有する、ヘテロ原子が存在していてもよい置換または非置換のアルキルアリール基
（ｅ）ヘテロ原子が存在していてもよい、線状、分岐、環状、非環状、置換または非置換のシロキシル基
（ｆ）ヘテロ原子が存在していてもよい、線状、分岐、環状、非環状、置換または非置換のシリル基
（ｇ）ヘテロ原子が存在していてもよい、線状、分岐、環状、非環状、置換または非置換のシラン基
（ｈ）ヒドロキシル、アミン、カルボン酸、エポキシド、フルオロアルキル、ハロゲン化物、イミド、アクリレート、メタクリレート、ニトリル、スルホネート、チオール、シラノール、およびそれらの組合せから選択される官能基
【請求項８】
前記多面体オリゴマーであるシルセスキオキサンは、フルオロアルキル置換多面体オリゴマーであるシルセスキオキサンを含む、請求項７に記載の方法。
【発明の詳細な説明】
【技術分野】
【０００１】
本発明は、多面体オリゴマーであるシルセスキオキサンを含み、かつ接触レベリング基材上に配置されたコーティングを含む、インクジェット画像形成部材用の接触レベリング表面、接触レベリングコーティング、印刷機、およびこれらを用いた接触レベリング方法に関する。
【背景技術】
【０００２】
液体インクジェットシステムは、液滴を記録媒体に向かって吐出する複数のインクジェットを有する１つまたは複数のプリントヘッドを備える。インクジェットは、プリントヘッド中のインク供給チャンバまたはマニホールドからインクを受け、また、溶融インク溜またはカートリッジなどの供給源からインクを受容する。各インクジェットは、インク供給マニホールドに液体が通ずる一端を有するチャネルを備え、チャネルの他端にはインク滴を吐出するためのオリフィスまたはノズルがある。インクジェットのノズルは、インクジェットのノズルに対応する開口部または間隙を有するノズルプレートとして形成されてよい。作動中は、液滴吐出シグナルがインクジェット中のアクチュエータを駆動して、液滴をインクジェットノズルから記録媒体上に吐出する。記録媒体および／またはプリントヘッドアセンブリが互いに対して相対的に移動するに従ってインクジェットのアクチュエータを選択的に駆動して液滴を吐出させることにより、付着した液滴が正確なパターンを形成して特定の文字や画像を記録媒体上に形成することができる。
【０００３】
インクジェット印刷システムは、通常、直接印刷アーキテクチャまたはオフセット印刷アーキテクチャのいずれかを使用する。直接印刷においては、インクはプリントヘッド中のジェットから最終的な受容ウェブまたは紙などの基材上に吐出される。オフセット印刷においては、画像は中間転写体の表面に形成されて、その後最終受容基材に転写される。
【０００４】
相変化インクは周囲温度では固相であるが、インクジェット印刷装置の上昇した作動温度下では液相で存在する。ジェット作動温度において、液体インク滴は印刷装置から吐出され、インク滴が記録基材の表面に、直接に、または加熱された中間転写ベルトもしくはドラムを介して接触すると、インク滴は急速に固化して、固化したインク滴からなる所定のパターンを形成する。固形インクは通常は１０５℃の温度で吐出され、吐出温度において１０センチポイズの溶融粘度を有する。紫外線硬化性ゲルインクは、通常は７５℃の温度で吐出され、吐出温度において１０センチポイズの溶融粘度を有する。
【０００５】
相変化インクは、インクジェットプリンタ用として好適である。その理由は、それらが輸送、長期貯蔵中に、室温で高粘性相を維持するからであり、液体インクジェットインクの蒸発が原因となって生じるノズル詰まりに伴う問題が大きく軽減され、それによりインクジェット印刷の信頼性が向上する。インク滴が最終記録基材上に直接適用される相変化インクジェットプリンタにおいては、液滴は基材と接触すると直ちに固化し、その結果として印刷媒体表面に沿ったインクの移動が防止され、ドット品質が向上する。
【０００６】
相変化インク印刷装置においては、吐出されたインクの画像は、ドラムが回転または前進するにつれて、展性のある固形中間状態に冷却されることにより、液体中間転写表面上または直接ないし最終基材装置のための最終基材上で固化する。画像形成が完了すると、転写ローラが動いてドラムと接触し、ローラと中間転写体／ドラムの湾曲した面との間に加圧された転写ニップが形成される。次に紙のシートなどの最終受容基材が転写ニップ中に供給されて、インク画像が最終受容ウェブに転写される。直接ないし最終基材装置については、シート供給ローラなどのシート供給装置により最終受容基材が動いてドラムと接触し、シート供給ローラとドラムとの間に加圧された転写ニップを形成して、インク画像が最終受容基材に直接転写される。
【０００７】
相変化および紫外線硬化性などの硬化性ゲルインク用印刷機構で使用でき、両面印刷機構、および、圧迫ローラに接触するすでに印刷されたインク画像に変化を生じさせずに紙に直接現像された印刷の展着（spreading）を促進できる圧迫部材などの紙やウェブに直接接する機構を含む装置を提供すること、ならびに画像品質を改善し、画像光沢を改善し、吐出の欠陥または吐出力不足を補償することができる装置を提供することが望ましい。
【０００８】
紙に直接印刷されたままの画像は、画像の品質および光沢を向上させるために、画像のコンディショニング（leveling）が必要になり得る。図１は、単純化したインクジェット印刷システム１００を例示し、このシステムにおいては、プリントヘッドノズル１０２がインク滴１０４を紙１０８などの最終受容基材に直接噴射して、紙１０８の上に印刷された画像滴１０６を形成させる。表面エネルギーのプロファイルによって、噴射されたインク滴は紙の表面上で玉になり、矢印１１０、１１２により示したように、印刷された滴１０６と紙１０８との間で接触角を生じる。図中のγ１（Ｔ）はインクの表面張力であり、γ２（Ｔ）は紙の表面張力であり、γ１２（Ｔ）は紙１０８とインク１０６との間の界面張力であり、ここで紙面における力の均衡は下記式で示される。
→γ１ｃｏｓθ＋γ１２＝γ２；および
→ｃｏｓθ＝（γ２−γ１２）／γ１（Ｔ）
【０００９】
吐出の断続的な欠陥や力付属に加え、接触角のピニング（pinning）は、不均質な縞状のインクプロファイルを生じて、画像品質の低下や光沢の低下につながり得る。印刷された画像のコンディショニングを行うために、熱的再流動、エアナイフ剪断、所望の線幅を得るためのインク製剤の改善などの非接触型の技法、および接触型のレベリング技法など数通りの手法が提案されている。
【００１０】
米国特許出願公開第２００９／０１４１１１０号は、圧迫部材が、ｉ）基材、およびｉｉ）疎油性樹脂、フルオロポリマー潤滑剤、および第一の添加物を含むポリマーマトリックスを有する外部コーティングを備える印刷機を開示している。
【００１１】
米国特許出願公開第２００９／０１４２１１２号は、相変化インクを印刷媒体上に転写し、所望により定着するオフセット印刷機を開示しており、このオフセット印刷機は相変化インクにより形成された画像を受容し印刷媒体に転写して所望により固定するための画像形成部材と、ｉ）画像形成基材の上にｉｉ）疎油性樹脂、フルオロポリマー潤滑剤、および第一の添加剤を含むポリマーマトリックスを有する外部コーティングを有する画像形成部材と、を含む。
【００１２】
接触するレベリング表面に対するオフセットを防止するのに十分な程度にインクに対して疎な状態を維持しつつ、画像と接触して画像をレベリングすることができる、改善された画像コンディショニング用表面；改善された画像品質、画像光沢を提供し、かつ吐出の欠陥または力不足を補償する改善されたコンディショニング；紫外線硬化性ゲルインク印刷エンジン用の未硬化の（green）、強固な、および信頼性のある画像コンディショニングを提供する接触レベリングコーティング；および、耐摩耗性であり、作動温度に加熱された際に熱的に安定であり、高荷重下において機械的性質が不変であり、かつインクの付着に対して耐性を有する接触レベリングコーティングが依然求められている。
【先行技術文献】
【特許文献】
【００１３】
【特許文献１】米国特許出願公開第２００９／０１４１１１０号
【特許文献２】米国特許出願公開第２００９／０１４２１１２号
【発明の概要】
【課題を解決するための手段】
【００１４】
本発明は、接触レベリング基材上に形成され、下記式で表される多面体オリゴマーであるシルセスキオキサンを含むコーティングを有する、インクジェット画像形成部材用接触レベリング表面を提供する。
【化１】
2011046195.tif 000003
【００１５】
式中、Ｒ１、Ｒ２、Ｒ３、Ｒ４、Ｒ５、Ｒ６、Ｒ７、およびＲ８は、互いに独立に、以下の（ａ）〜（ｈ）のフッ素で置換されていてもよい基から選択され、２以上のＲ基はともに環を形成してもよい。
（ａ）線状、分岐、飽和、不飽和、環状、非環状、置換、および非置換アルキル基を含むアルキル（所望により、フッ素やフッ素以外のヘテロ原子がアルキル基中に存在してもよい）；
（ｂ）置換および非置換アリール基を含むアリール（所望によりヘテロ原子がアリール基中に存在してもよい）；
（ｃ）非置換および置換アリールアルキル基を含むアリールアルキル（アリールアルキル基のアルキル部分は、線状、分岐、飽和、不飽和、環状、または非環状であってよく、かつ所望により、ヘテロ原子がアリールアルキル基のアルキル部分およびアリール部分のいずれかまたは両方に存在してもよい）；
（ｄ）非置換および置換アルキルアリール基を含むアルキルアリール（アルキルアリール基のアルキル部分は、線状、分岐、飽和、不飽和、環状、または非環状であることができ、かつ所望により、ヘテロ原子がアルキルアリール基のアルキル部分およびアリール部分のいずれかまたは両方に存在してもよい）；
（ｅ）線状、分岐、環状、非環状、置換、および非置換のシロキシル基を含むシロキシル（所望によりヘテロ原子が存在してもよい）；
（ｆ）線状、分岐、環状、非環状、置換、および非置換のシリル基を含むシリル（所望によりヘテロ原子が存在してもよい）；
（ｇ）線状、分岐、環状、非環状、置換、および非置換のシラン基を含むシラン（所望によりヘテロ原子が存在してもよい）；ならびに
（ｈ）ヒドロキシル、アミン、カルボン酸、エポキシド、フルオロアルキル、ハロゲン化物、イミド、アクリレート、メタクリレート、ニトリル、スルホネート、チオール、シラノール、およびそれらの組合せから選択される官能基。
【００１６】
本発明はさらに、インクを画像受容基材に適用してインク画像を形成するための少なくとも１つのプリントヘッドを含む印刷ステーション；接触レベリング部材をインク画像と圧迫接触させてインク画像をコンディショニングするための接触レベリング部材とを有する印刷機であって、接触レベリング部材は基材および基材上に配置された接触レベリングコーティングを含み、接触レベリングコーティングは、本明細書に記載の多面体オリゴマーであるシルセスキオキサンコーティングを含む、印刷機を提供する。
【００１７】
本発明はさらに、画像受容基材上にインクで画像を形成するステップと、接触レベリング部材をインク画像と圧迫接触させることにより画像をコンディショニングするステップと、を含む画像コンディショニング方法であって、接触レベリング部材は基材および基材上に配置された接触レベリングコーティングを含み、接触レベリングコーティングは本明細書に記載の多面体オリゴマーであるシルセスキオキサンコーティングを含む、画像コンディショニング方法を提供する。
【００１８】
接触レベリング表面は、インクジェット画像形成部材、および、相変化インク、ゲルインク、硬化性相変化インク、または硬化性ゲルインクを最終画像受容基材に直接吐出する画像形成装置、例えば紙に直接画像を形成する装置に使用される。
【図面の簡単な説明】
【００１９】
【図１】基材上に吐出されたインク滴を例示する。
【図２】本開示による画像コンディショニング前および後の印刷されたインク画像を例示する。
【図３】従来より利用可能な接触レベリング表面におけるインクオフセットを例示する。
【図４】インクオフセットのない本開示による接触レベリング表面を例示する。
【図５】種々の材料の試験片上の代表的インク製剤のオフセットを、試験片の説明に対する明度Ｌ＊（Ｌ＊ density）により例示する。
【図６】本開示の実施形態による接触レベリング表面層を有する試験片上の代表的インク製剤のオフセットを、試験片の説明に対する明度Ｌ＊により例示する。
【発明を実施するための形態】
【００２０】
接触レベリングコーティングは、トナー、相変化または固体インク、紫外線（ＵＶ）硬化性ゲルインク、フレキソ印刷インク、平版インクなど種々の画像形成材料によるオフセットを完全に防止するインクジェット接触レベリング表面のために提供される。接触レベリングコーティングは、固体インクならびに紫外線硬化性ゲルインクなどの硬化性固体およびゲルインクを使用するために提供される。オフセット防止接触レベリングコーティングは、多くの印刷サイクルを経た後も持続する有利な性質を有する。接触レベリングコーティングは、フルオロアルキル置換多面体オリゴマーであるシルセスキオキサン（ＰＯＳＳ）を、単独、またはポリマー結合剤マトリックス中に組み込まれた状態でインクオフセット防止接触レベリング表面として含み、強固で信頼性のある画像コンディショニング（レベリング）を、ある実施形態においては紫外線ゲルインク印刷エンジンでの使用に提供する。ＰＯＳＳ接触レベリングコーティングは、オフセット防止の性質につながる濡れ防止性を接触レベリング表面に付与する。
【００２１】
画像コンディショニング方法は、直接紙におよび直接ウェブに印刷する装置など、直接ないし最終画像受容基材に画像形成する装置について開示されている。紙に直接印刷されたままの画像をコンディショニングする方法は、画像受容基材上にインクで画像を形成するステップと、接触レベリング部材を、吐出されたインク画像と圧迫接触させることにより画像をコンディショニングするステップと、を含む。この方法において、接触レベリング部材は、基材および基材上に配置された本明細書に記載の接触レベリングコーティングを含み、これによって画像光沢などの画像品質を改善する。インクは、相変化インクまたはゲルインク、紫外線硬化性もしくは可視光硬化性などの硬化性相変化インクまたは硬化性ゲルインクである。図２は本開示の工程２００を表し、この工程において、印刷されたままの望ましくない縞状のゲル系インクのインクプロファイルを有する画像２０２は、本開示のレベリング工程２０４によって処理されて、全体的に改善された画像品質および改善された画像光沢を有する平滑な画像となるようにコンディショニングされた画像２０６を提供する。
【００２２】
インクジェット印刷機は、インクを画像受容基材に適用してインク画像を形成するための少なくとも１つのプリントヘッドを含む印刷ステーションと、接触レベリング部材をインク画像と圧迫接触させることにより、インク画像をコンディショニングするための接触レベリング部材と、を含む。接触レベリング部材は基材および基材上に配置された本明細書に記載した接触レベリングコーティングを含む。図３によると、インクジェット装置および接触レベリング工程３００は、吐出されたインク画像滴３１０、３１２を紙などの基材３１４上に形成するインク滴３０６、３０８を噴射するためのインクジェットプリントヘッド３０２および３０４を含む。基材３１４は、矢印３２０の方向へ動く接触レベリングローラ３１８を備えるコンディショニングステーションに向かって、矢印３１６の方向へ移動する。ここで、滴３２２、３２４が接触レベリングローラに付着するオフセットが問題となる。印刷された画像３２６は、インク画像が硬化されるＵＶ硬化ステーション３２８へと矢印３１６の方向へ進む。インクの硬化は、インク画像を１０から４８０ナノメートル、または２００から４８０ナノメートルなど任意の所望のまたは有効な波長で化学線に曝すことにより生じさせることができる。化学線への曝露は、任意の所望のまたは有効な時間、例えば０．２から３０秒などの間で行うことができる。ここで硬化とは、インク中の硬化性化合物が化学線に曝露されることにより分子量が増大すること、例えば架橋、鎖長延長などを意味する。非ＵＶ硬化性システムにおいては、硬化ステーション３２８が省略されるか、または選択されたインクの性質に依存して代わりの硬化装置が用意される。
【００２３】
図４は、接触レベリングコーティング４０１が接触レベリングローラ基材４１８上に配置されているシステム４００を例示する。インクジェットプリントヘッド、ＵＶ硬化ステーション、非ＵＶ硬化が使用される場合は代わりの硬化ステーションは、簡単化のため図４には示していないが、一般的には図３のようになる。図３について説明したように、基材上にインク画像滴を形成するインク滴を吐出するためのインクジェットプリントヘッドを含むインクジェットが使用される。基材は、可動性接触レベリングを含むコンディショニングステーションに向かって移動する。本開示のコーティングは、接触レベリングローラに対するインクのオフセットを顕著に減少させるかまたは完全に防止する。印刷された画像はＵＶ硬化ステーションに進み、そこでインク画像が硬化される。この工程はＵＶ硬化性インクについての記載である。インクは任意の適当なインクであってよい。インクがＵＶ硬化性インクでない場合は代わりの硬化ステーションが用意され、あるいは非硬化性インクの場合には硬化ステーションがない。
【００２４】
本開示の接触レベリング表面４０１を有する本開示の接触レベリングローラ４１８は、現在知られているかまたは開発段階のインクジェット印刷装置中に配置することができるが、本明細書に記載した装置に限定されない。ここではドラムまたはローラとして記載したが、シート、フィルム、ウェブ、箔、ストリップ、コイル、円筒、ドラム、循環ストリップ、円盤、循環ベルトを含むベルト、継ぎ目のある循環フレキシブルベルト、および継ぎ目のない循環フレキシブルベルト、およびパズルカット（puzzle cut）継ぎ目、溶接可能な継ぎ目を有する循環ベルトなど、限定されないが、任意の所望の形状が、本明細書における接触レベリング装置のために選択され得る。接触レベリングローラ４１８は、通常、接触レベリングローラが基材の画像のある側と接触し、かつ向かい合うローラが基材の画像のない側と接触するような位置で、向かい合うローラまたは他の装置（示していない）とともにニップを形成する。
【００２５】
工程は、接触レベリングニップを通る画像受容基材の通過速度を増大させることを含むことができ、毎秒１から２５０、もしくは２５から１５０、もしくは５０から１００枚の通過速度を選択することができ、または毎秒１から５００、もしくは２５から２００、もしくは７５から１５０インチの通過速度を選択することができる。
【００２６】
基材４１８は、金属、ゴム、繊維ガラス複合体および布帛など適当な強度および他の望ましい特性を有する任意の適当な基材材料にすることができる。金属の例には、鋼、アルミニウム、ニッケル、およびそれらの合金が挙げられる。基材の厚さは、使用される画像形成部材のタイプにより選択することができる。基材がベルト、フィルム、またはシートである場合、基材の厚さは、典型的には０．５から５００ミリメートル、または１から２５０ミリメートルである。基材がドラムの形状であるとき、基材の厚さは典型的には０．８から２５ミリメートル、または１．６から１６ミリメートルである。
【００２７】
接触レベリング基材４１８と接触レベリング表面コーティング４０１との間に、中間層が設けられてもよい。中間層として使用するのに適した材料は、シリコーン、フッ素化エラストマー、フッ素化シリコーン、エチレンプロピレンジエンゴム、およびそれらの混合物を含むことができる。中間層は、形状適合性であり、厚さは０．０２から６．０ミリメートルまたは０．０４から２．５ミリメートルである。
【００２８】
接触レベリングコーティングは、周辺にアルキル官能基を有するケイ素−酸素を核とする枠組みからなる熱的に強固なケージ構造を含む１種または２種以上のＰＯＳＳ化合物を含有する。ＰＯＳＳ分子は、官能性を調節することができ、固有の官能性をもたせて容易に合成され、個別ばらばらに（discretely）ナノサイズを有する。ＰＯＳＳ化合物は、ブレンドされたポリマー中において高度の相溶性を有することができ、かつポリマー骨格に共有結合によって容易に連結することができる。ＰＯＳＳをポリマー中に組込むことにより、ガラス転位温度、機械的強度、熱的および化学的耐性、ならびに加工の容易さなどの特性が改善されたナノ複合体が生成される。
【００２９】
接触レベリングコーティングは、一般式（ＲＳｉＯ１．５）ｎを有するＰＯＳＳ化合物を含み、式中、Ｒは種々の炭化水素、シロキサン、官能基のいずれであってもよく、Ｒ基は互いに同一であっても異なっていてもよく、ｎは６、８、１０、１２、またはそれを超える数である。ＰＯＳＳ分子におけるケイ素−酸素の枠組みは、ケイ素原子が１つの有機基および３個の酸素原子と結合して完全縮合多環状構造を形成する複数の環構造を一般に含有する。ｎが８であるとき、次のような構造が形成され得る。
【化２】
2011046195.tif 000004
【００３０】
式中、Ｒ１、Ｒ２、Ｒ３、Ｒ４、Ｒ５、Ｒ６、Ｒ７、およびＲ８は、互いに同一でも異なっていてもよく、例えば、
【００３１】
線状、分岐、飽和、不飽和、環状、非環状、置換、および非置換アルキル基を含むアルキル基であり、その中で、酸素、窒素、イオウ、ケイ素、リン、ホウ素などのヘテロ原子が、１から３６、６から２４、６から１２、または１２から１８個の炭素を有するアルキル基中に、所望により存在してもよく、
【００３２】
置換および非置換アリール基を含むアリール基であり、その中で、上記のヘテロ原子が、６から３６、または６から２４、または１２から１８個の炭素原子を有するアリール基中に所望により存在してもよく、
【００３３】
非置換および置換アリールアルキル基を含むアリールアルキル基であり、その中で、アリールアルキル基のアルキル部分は、線状、分岐、飽和、不飽和、環状、および／または非環状であってよく、かつ上記のヘテロ原子が、ベンジルなどのアリールアルキル基の６から３６、または７から３６、または１２から１８個の炭素原子を有するアルキル部分およびアリール部分のいずれかまたは両方中に、所望により存在してもよく、
【００３４】
非置換および置換アルキルアリール基を含むアルキルアリール基であり、その中で、アルキルアリール基のアルキル部分は、線状、分岐、飽和、不飽和、環状、および／または非環状であってよく、その中で、上記のヘテロ原子が、トリルなどのアルキルアリール基の６から３６、または７から３６、または１２から１８個の炭素原子を有するアルキル部分およびアリール部分のいずれかまたは両方中に所望により存在してもよく、
【００３５】
線状、分岐、環状、非環状、置換、および非置換であるものを含み、上記ヘテロ原子を有してもよい、１から１２または３から６個のケイ素原子を含むシロキシル、シリル、およびシラン基であってよく、
上記アルキル、アリール、アリールアルキル、アルキルアリール、シロキシル、シリル、およびシラン基上の置換基は、ヒドロキシ基、ハロゲン原子、アミン基、イミン基、アンモニウム基、シアノ基、ピリジン基、ピリジニウム基、エーテル基、エポキシ基、アルデヒド基、ケトン基、エステル基、アミド基、カルボニル基、チオカルボニル基、サルフェート基、スルホネート基、スルホン酸基、スルフィド基、スルホキシド基、ホスフィン基、ホスホニウム基、ホスフェート基、ニトリル基、メルカプト基、ニトロ基、ニトロソ基、スルホン基、アシル基、酸無水物基、アジド基、アゾ基、シアネート基、イソシアネート基、チオシアネート基、イソチオシアネート基、カルボキシレート基、カルボン酸基、ウレタン基、ウレア基、アルキル基、アリール基、アリールアルキル基、アルキルアリール基、シリル基、シロキシル基、シラン基、それらの混合物であってよく、
【００３６】
式中、２つ以上のＲ基および／または置換基が結合してともに環を形成していてよい。
【００３７】
Ｒ基は、アルコール（ヒドロキシル）、アミン、カルボン酸、エポキシド、フルオロアルキル、ハロゲン化物、イミド、アクリレート、メタクリレート、ニトリル、スルホネート、チオール、シラノール、オキシド、ならびにそれらの混合物を含む種々の官能基であってよい。ｎが６であるとき、対応する構造は、ｎが８であるときに上で定義されたＲ１、Ｒ２、Ｒ３、Ｒ４、Ｒ５、およびＲ６基を有する。ｎが１０であるとき、対応する構造は、ｎが８であるときに上で定義された、Ｒ１、Ｒ２、Ｒ３、Ｒ４、Ｒ５、Ｒ６、Ｒ７、Ｒ８、Ｒ９およびＲ１０基を有する。ｎが１２であるとき、対応する構造は、ｎが８であるときに上で定義された、Ｒ１、Ｒ２、Ｒ３、Ｒ４、Ｒ５、Ｒ６、Ｒ７、Ｒ８、Ｒ９、Ｒ１０、Ｒ１１、およびＲ１２基を有する。
さらに、例えば下記構造のように、「ケージ」構造を形成する結合の１つまたは２つ以上が開環しており、ケイ素および酸素原子が追加の置換基を有している化合物も含まれる。
【化３】
2011046195.tif 000005
【化４】
2011046195.tif 000006
【００３８】
式中、Ｒａ、Ｒｂ、Ｒｃ、およびＲｄは、Ｒ１からＲ８までと同じ定義を有してよく、さらにイミン基、アンモニウム基、シアノ基、ピリジン基、ピリジニウム基、サルフェート基、スルホネート基、スルホン酸基、スルフィド基、スルホキシド基、ホスフィン基、ホスホニウム基、ホスフェート基、ニトリル基、メルカプト基、ニトロ基、ニトロソ基、スルホン基、アジド基、アゾ基、シアネート基、イソシアネート基、チオシアネート基、イソチオシアネート基、ウレタン基、ウレア基、およびそれらの組み合わせなどの置換基であってもよく、２つ以上のＲ基および／または置換基が結合してともに環を形成してもよい。このような構造としてはジシラノールＰＯＳＳ化合物およびテトラシラノールＰＯＳＳ化合物が挙げられ、例えば下記式のジシラノールイソブチルＰＯＳＳ（式中、Ｒ１、Ｒ２、Ｒ３、Ｒ４、Ｒ５、Ｒ６、Ｒ７、およびＲ８が、全てイソブチルである）、および
【化５】
2011046195.tif 000007
【００３９】
下記式のテトラシラノールフェニルＰＯＳＳ（Ｒ１、Ｒ２、Ｒ３、Ｒ４、Ｒ５、Ｒ６、Ｒ７、およびＲ８が、全てフェニルである）などが挙げられる。
【化６】
2011046195.tif 000008
【００４０】
さらに、これらの構造に結合したケイ素原子および酸素原子の１個または２個以上が失われ、ケイ素および酸素原子が追加の置換基を有している、例えば下記式の化合物も挙げられる。
【化７】
2011046195.tif 000009
【００４１】
式中、Ｒａ、Ｒｂ、およびＲｃは、Ｒ１からＲ８までと同じ定義を有してよく、さらにヒドロキシ基、ハロゲン原子、アミン基、イミン基、アンモニウム基、シアノ基、ピリジン基、ピリジニウム基、エーテル基、エポキシ基、アルデヒド基、ケトン基、エステル基、アミド基、カルボニル基、チオカルボニル基、サルフェート基、スルホネート基、スルホン酸基、スルフィド基、スルホキシド基、ホスフィン基、ホスホニウム基、ホスフェート基、ニトリル基、メルカプト基、ニトロ基、ニトロソ基、スルホン基、アシル基、酸無水物基、アジド基、アゾ基、シアネート基、イソシアネート基、チオシアネート基、イソチオシアネート基、カルボキシレート基、カルボン酸基、ウレタン基、ウレア基、それらの混合物を含む置換基であってよく、２つ以上のＲ基および／または置換基が結合してともに環を形成してよい。このような構造の化合物としてはトリシラノールＰＯＳＳ、例えば下記式のトリシラノールフェニルＰＯＳＳ（Ｒ１、Ｒ２、Ｒ３、Ｒ４、Ｒ５、Ｒ６、およびＲ７が全てフェニルである）が挙げられる。
【化８】
2011046195.tif 000010
【００４２】
Ｒ基としては、フェニル、イソブチル、アリルビスフェノール、シクロペンチル、トリメチルシロキシ、メタクリル、マレイミド、シクロヘキシルなどが好ましい。
【００４３】
ＰＯＳＳ分子上のＲ基としては、メチル、Ｏ−Ｎ（ＣＨ３）４＋、エチル、ジブロモエチル、ノルボルネニルエチル、ビニル、トリフルオロプロピル、クロロプロピル、シアノプロピル、メルカプトプロピル、アミノプロピル、Ｎ−メチルアミノプロピル、プロピルアンモニウムハロゲン化物、例えば、塩化物、臭化物、ヨウ化物、フッ化物など、アリル、−（ＣＨ２ＣＨ２（ＯＣＨ２ＣＨ２）ｍＯＣＨ３の式で表されるポリエチレンオキシ（ｍはＯＣＨ２ＣＨ２単位の繰り返し数を表す数であり、その平均値は１３．３である）、イソブチル、シクロペンチル、シクロヘキシル、イソオクチル、下記式のｌ−エチル−３，４−シクロヘキサンジオール、
【化９】
2011046195.tif 000011
【００４４】
下記式の３−ヒドロキシ−３−メチルブチルジメチルシロキシル、
【化１０】
2011046195.tif 000012
【００４５】
下記式のアミノエチルアミノプロピル、
【化１１】
2011046195.tif 000013
【００４６】
フェニル、クロロベンジル、下記式のクロロベンジルエチル、
【化１２】
2011046195.tif 000014
【００４７】
下記式のアミド酸、
【化１３】
2011046195.tif 000015
【００４８】
アミノフェニル、Ｎ−フェニルアミノプロピル、下記式のエポキシシクロヘキシル、
【化１４】
2011046195.tif 000016
【００４９】
下記式のエポキシシクロヘキシルジメチルシリル、
【化１５】
2011046195.tif 000017
【００５０】
下記式のグリシジル、
【化１６】
2011046195.tif 000018
【００５１】
下記式のグリシジルジメチルシリル、
【化１７】
2011046195.tif 000019
【００５２】
下記式のマレイミド、
【化１８】
2011046195.tif 000020
【００５３】
下記式のアクリロール、
【化１９】
2011046195.tif 000021
【００５４】
下記式のメタクリル、
【化２０】
2011046195.tif 000022
【００５５】
下記式のアクリレート、
【化２１】
2011046195.tif 000023
【００５６】
−ＯＳｉ（ＣＨ３）３のトリメチルシロキシル、ノルボルネニル、下記式のシクロヘキセニルジメチルシリル、
【化２２】
2011046195.tif 000024
【００５７】
下記式のビニルジメチルシリル、
【化２３】
2011046195.tif 000025
【００５８】
−ＯＳｉ（ＣＨ３）２Ｈ、−Ｈ、−ＯＨ、下記式で表されるシラン、などが挙げられる。
【化２４】
2011046195.tif 000026
【００５９】
ＰＯＳＳコーティングは、フルオロアルキル置換多面体オリゴマーであるシルセスキオキサンを含むことができる。フルオロアルキル置換ＰＯＳＳ化合物は、熱および加水分解に対して安定であり、かつ他のフッ素化化合物よりも調製する際の危険が少ない。これらの化合物は、可溶にすることもでき、そのため、種々のポリマー系との複合体を形成するために組み込むことが容易である。
【００６０】
ＰＯＳＳが下記式のものである場合、
【化２５】
2011046195.tif 000027
【００６１】
Ｒ１、Ｒ２、Ｒ３、Ｒ４、Ｒ５、Ｒ６、Ｒ７、およびＲ８は、それぞれ独立に、下記（ａ）〜（ｈ）を含むフッ素で置換されてもよい置換基より選択され、２つ以上のＲ基がともに環を形成していてもよい。
（ａ）所望によりフッ素またはフッ素以外のヘテロ原子が存在してもよい、線状、分岐、飽和、不飽和、環状、非環状、置換、および非置換アルキル基などのアルキル
（ｂ）所望によりヘテロ原子が存在してもよい、置換および非置換アリール基などのアリール；
（ｃ）アルキル部分が線状、分岐、飽和、不飽和、環状、または非環状であってよく、アルキル部分およびアリール部分のいずれかまたは両方に、所望によりヘテロ原子が存在してもよい、非置換および置換アリールアルキル基などのアリールアルキル
（ｄ）アルキル部分が線状、分岐、飽和、不飽和、環状、または非環状であってよく、アルキル部分およびアリール部分のいずれかまたは両方に、所望によりヘテロ原子が存在してもよい、非置換および置換アルキルアリール基などのアルキルアリール
（ｅ）ヘテロ原子が所望により存在してもよい、線状、分岐、環状、非環状、置換、および非置換シロキシル基などのシロキシル
（ｆ）ヘテロ原子が所望により存在してもよい、線状、分岐、環状、非環状、置換、および非置換シリル基などのシリル
（ｇ）ヘテロ原子が所望により存在してもよい、線状、分岐、環状、非環状、置換、および非置換シラン基などのシラン
（ｈ）ヒドロキシル、アミン、カルボン酸、エポキシド、フルオロアルキル、ハロゲン化物、イミド、アクリレート、メタクリレート、ニトリル、スルホネート、チオール、シラノール、およびそれらの組合せから選択される官能基
【００６２】
ある実施態様では、Ｒ１、Ｒ２、Ｒ３、Ｒ４、Ｒ５、Ｒ６、Ｒ７、およびＲ８は（ａ）１から３６個の炭素原子を有するアルキル；（ｂ）６から３６個の炭素原子を有するアリール；（ｃ）６から３６個の炭素原子を有するアリールアルキル；（ｄ）６から３６個の炭素原子を有するアルキルアリール；（ｅ）６から１２個のケイ素原子を有するシロキシル；（ｆ）６から１２個のケイ素原子を有するシリル；および（ｇ）６から１２個のケイ素原子を有するシラン；などが、所望によりフッ素で置換された置換基から、互いに独立に選択される。
【００６３】
ある実施態様では、Ｒ１、Ｒ２、Ｒ３、Ｒ４、Ｒ５、Ｒ６、Ｒ７、およびＲ８は各々同一であり、その場合、Ｒ１、Ｒ２、Ｒ３、Ｒ４、Ｒ５、Ｒ６、Ｒ７、およびＲ８は、
ＣＨ２ＣＨ２ＣＦ２ＣＦ２ＣＦ２ＣＦ３、
ＣＨ２ＣＨ２ＣＦ２ＣＦ２ＣＦ２ＣＦ２ＣＦ２ＣＦ３、または
ＣＨ２ＣＨ２ＣＦ２ＣＦ２ＣＦ２ＣＦ２ＣＦ２ＣＦ２ＣＦ２ＣＦ３
である。
【００６４】
コーティングは、少なくとも２種の異なった多面体オリゴマーであるシルセスキオキサン化合物を含むことができる。ＰＯＳＳの構造の組合せ、ある実施形態においてはフッ素置換ＰＯＳＳ、特にフルオロアルキル置換ＰＯＳＳの組合せとすることにより、接触レベリング表面の超疎水性および超疎油性を向上させることができる。超疎水性とは、水滴または液体滴が１５０°を超える高い接触角を形成する性質ということができる。超疎油性とは、炭化水素系液体の滴が１５０°を超える高い接触角を形成する性質ということができる。フルオロアルキル置換ＰＯＳＳを用いた接触レベリングコーティングは、低い表面エネルギーを有し、コーティングの表面粗さに貢献する。
【００６５】
コーティングは、少なくとも２種の異なった多面体オリゴマーであるシルセスキオキサン化合物の組合せを含んでよく、このときＲ１、Ｒ２、Ｒ３、Ｒ４、Ｒ５、Ｒ６、Ｒ７、およびＲ８は、
ＣＨ２ＣＨ２ＣＦ２ＣＦ２ＣＦ２ＣＦ３、
ＣＨ２ＣＨ２ＣＦ２ＣＦ２ＣＦ２ＣＦ２ＣＦ２ＣＦ３、および
ＣＨ２ＣＨ２ＣＦ２ＣＦ２ＣＦ２ＣＦ２ＣＦ２ＣＦ２ＣＦ２ＣＦ３
から選択されてよい。
【００６６】
ＰＯＳＳコーティングは、簡易なソフト化学合成を使用して調製し、超疎水性および超疎油性コーティングを提供することができ、そのままでも、有機基を選択することによって複合体システム中に組み込んでもよく、危険性のない物質を使用して、廃棄物なしで、またはリサイクルできるものを除き副生物なしで調製することができ、下記のようなアルコール性媒質中における単一工程の、塩基を触媒としたトリアルコキシシランの縮合により合成することができる。
【化２６】
2011046195.tif 000028
【化２７】
2011046195.tif 000029
【００６７】
好適な溶媒は、メチルエチルケトン、メチルイソブチルケトン、または水であってよい。成分は、標準的な混合技術（攪拌棒／攪拌板）などの任意の適当な方法により、室温で混合することができる。
【００６８】
この反応は、８量体フッ素置換ＰＯＳＳ化合物を殆ど定量的な収率で生成する。例えば、下記のＰＯＳＳ化合物が挙げられる。
【００６９】
（１Ｈ，１Ｈ，２Ｈ，２Ｈ−ノナフルオロヘキシル）８Ｓｉ８Ｏ１２（ＦＨ）ＰＯＳＳ、
（ｌＨ，１Ｈ，２Ｈ，２Ｈ−トリデカフルオロオクチル）８Ｓｉ８Ｏ１２（ＦＯ）ＰＯＳＳ、および
（ｌＨ，１Ｈ，２Ｈ，２Ｈ−ヘプタデカフルオロデシル）８Ｓｉ８Ｏ１２（ＦＤ）ＰＯＳＳ。
【００７０】
上記ＰＯＳＳ化合物中、
ＦＨについて、Ｒ１はＣＨ２ＣＨ２ＣＦ２ＣＦ２ＣＦ２ＣＦ３であり、
ＲＯについて、Ｒ１はＣＨ２ＣＨ２ＣＦ２ＣＦ２ＣＦ２ＣＦ２ＣＦ２ＣＦ３であり、 
ＦＤについて、Ｒ１はＣＨ２ＣＨ２ＣＦ２ＣＦ２ＣＦ２ＣＦ２ＣＦ２ＣＦ２ＣＦ２ＣＦ３である。
【００７１】
ＰＯＳＳ化合物は、例えば、ミシシッピー州Ｈａｔｔｉｅｓｂｕｒｇ所在のＨｙｂｒｉｄ  Ｐｌａｓｔｉｃｓから市販されている。
【００７２】
ある実施形態において、接触レベリング表面コーティングは、ポリマー性結合剤を含まないＰＯＳＳであり、ここで、ＰＯＳＳ材料はそのまま（結合剤または溶媒なしに）接触レベリング基材上に配置されて接触レベリング表面を形成する。
【００７３】
別の方法では、接触レベリング表面コーティングは、ＰＯＳＳおよびポリマー性結合剤を含む。所望により、ＰＯＳＳは、ポリマー骨格中に共有結合により結合していてもよい。接触レベリング表面コーティングは、ＰＯＳＳを含有するポリマー系を含むことができる。任意の好適なポリマー性結合剤は、フルオロエラストマー、フルオロポリマー、ポリカーボネート、ポリメチルメタクリレート、ポリスチレン、ポリイミド、およびポリウレタンなどから選択することができる。接触レベリング表面コーティングは、ＰＯＳＳとフルオロエラストマー、フルオロポリマー、ポリカーボネート、ポリメチルメタクリレート、ポリスチレン、ポリイミド、およびポリウレタンから選択されるポリマー性結合剤とを含むことができる。
【００７４】
ある実施形態において、接触レベリング表面は、相変化インク、ゲルインク、硬化性相変化インク、または硬化性ゲルインクを吐出して最終画像受容基材に直接印刷するインクジェット画像形成装置に使用される。
【実施例】
【００７５】
＜比較例１＞
二軸延伸ポリエチレンテレフタレートフィルム（Ｍｙｌａｒ（登録商標）、帝人デュポンフィルムから市販）の４×６インチの試験片を、平坦な接触レベリング表面として用いた。
【００７６】
＜実施例２＞
０％ＰＯＳＳ  Ｖｉｔｏｎ（登録商標）  対照
２０重量％のＶｉｔｏｎ（登録商標）ＧＦ（テトラフルオロエチレンからなるテトラポリマー、ビニルジエンフルオライド、ヘキサフルオロプロピレン、および少量の硬化部位モノマー；Ｄｕｐｏｎｔから入手可能）のＭＩＢＫ（メチルイソブチルケトン）溶液５０グラム、および２０重量％のＮ−アミノエチルアミノプロピルトリメトキシシランのＭＩＢＫ溶液３．５グラムを組み合わせ、周囲温度で１０分間混合して、接触レベリングコーティングを形成した。調製されたコーティングを、４×６インチのポリイミド基材上に付与して接触レベリング試験片を形成した。コートされた基材を、対流オーブン中で、永久架橋されたコーティングが効果的に生ずるように適当な時間加熱した。
【００７７】
＜実施例３＞
Ｖｉｔｏｎ（登録商標）中２５％ＰＯＳＳ
２０重量％のＶｉｔｏｎ（登録商標）ＧＦのＭＩＢＫ溶液１６．７グラム、２０重量％のＮ−アミノエチル−アミノプロピルトリメトキシシランのＭＩＢＫ溶液１．１７グラム、および１８重量％のフルオロオクチル置換ＰＯＳＳのＭＩＢＫ溶液５．１４グラムを組み合わせて、周囲温度で１０分間混合し、接触レベリングコーティングを形成した。調製されたコーティングを４×６インチのポリイミド基材上に配置して接触レベリング試験片を形成した。コートされた基材を、対流オーブン中で、永久架橋されたコーティングが効果的に生ずるように適当な時間加熱した。
【００７８】
＜実施例４＞
Ｖｉｔｏｎ（登録商標）中１５％のＰＯＳＳ
２０重量％のＶｉｔｏｎ（登録商標）ＧＦのＭＩＢＫ溶液５０グラム、２０重量％のＮ−アミノエチル−アミノプロピルトリメトキシシランのＭＩＢＫ溶液３．５グラム、および１８重量％のフルオロオクチル置換ＰＯＳＳのＭＩＢＫ溶液１１．０７グラムを組み合わせて、周囲温度で１０分間混合し、接触レベリングコーティングを形成した。調製されたコーティングを４×６インチのポリイミド基材上に配置して接触レベリング試験片を形成した。コートされた基材を、対流オーブン中で、永久架橋されたコーティングが効果的に生ずるように適当な時間加熱した。
【００７９】
＜実施例５＞
Ｖｉｔｏｎ（登録商標）中５０％のＰＯＳＳ
２０重量％のＶｉｔｏｎ（登録商標）ＧＦのＭＩＢＫ溶液１０グラム、２０重量％のＮ−アミノエチル−アミノプロピルトリメトキシシランのＭＩＢＫ溶液０．７０グラム、および１８重量％のフルオロオクチル置換ＰＯＳＳのＭＩＢＫ溶液１２グラムを組み合わせて、周囲温度で１０分間混合し、接触レベリングコーティングを形成した。調製されたコーティングを４×６インチのポリイミド基材上に配置して接触レベリング試験片を形成した。コートされた基材を、対流オーブン中で、永久架橋されたコーティングが効果的に生ずるように適当な時間加熱した。
【００８０】
図５は、実施例について試験を行った明度Ｌ＊を例示する。
【００８１】
実施例１〜５の接触レベリングコーティングを表１にまとめる。
【表１】
2011046195.tif 000030
【００８２】
図６は、ＰＯＳＳの重量パーセントに対する、輝度としても知られるＬ＊を例示する。ゲルインクがＯＨＰフィルム上に噴射され、次にＯＨＰフィルムは、上記実施例におけるレベリング試験片をレベリングロールに取り付けてあるレベリング装置を通るように供給される。続いて直ちに白紙の清浄な「チェース（chase）」シートが供給されて、ＯＨＰフィルムから離れて試験片に移り、続いてオフセットにより１回目の回転のオフセット（チェース１）および２回目の回転のオフセット（チェース２）から紙に転写されるインクのロスの影響を測定する実験が実施された。測定された輝度の値は、Ｖｉｔｏｎ（登録商標）基材中のＰＯＳＳ含有率が増大すると増大することが見出された。さらに、図６は、紙だけについて見られると予想されるＬ＊値を示す水平の線を示し、任意のチェースに対して理想的な状態を表わす。すなわち、チェースは白紙と同等である。グラフは、ＰＯＳＳの添加が、ＰＯＳＳを含有しないＶｉｔｏｎ（登録商標）試料に対して明らかに有利な結果を生じる一方、ＰＯＳＳの量が増大すると、最終的にはオフセットに対する改善の程度が減少することを示す。
【図１】
2011046195.tif 000034
【図３】
2011046195.tif 000035
【図４】
2011046195.tif 000036
【図５】
2011046195.tif 000037
【図６】
2011046195.tif 000038
【図２】
2011046195.tif 000039